(57)【要約】【課題】  本発明の課題は、防音性に優れた内装材１を提供することにある。【解決手段】  立毛不織布２に剛性不織布３を裏打ちして成形形状を安定にし、更に通気性プラスチックシート４を接着して、中空二重壁構造の形成を回避し、更に吸音性とクッション性を向上させるためにフェルト５を積層する。【選択図】  図１
2007008082.tif 000002
【特許請求の範囲】
【請求項１】
立毛不織布と、該立毛不織布の裏面に積層される低融点繊維含有剛性不織布と、該低融点繊維含有剛性不織布の裏面に接着される通気性プラスチック発泡体シートと、該通気性プラスチック発泡体シートの裏面に積層されるフェルトとからなることを特徴とする内装材。
【請求項２】
該通気性プラスチック発泡体シートは、発泡性熱可塑性プラスチックを発泡押出成形によって製造され、押出方向に沿って多数の長孔状気孔が形成されている請求項１に記載の内装材。
【請求項３】
該低融点繊維含有剛性不織布層は融点２００℃以下の低融点繊維を１０〜１００質量％含有している請求項１または２に記載の内装材。
【請求項４】
該立毛不織布と該低融点繊維含有剛性不織布とは、ニードルパンチングによって結合されており、該通気性プラスチック発泡体シートは、該低融点繊維含有剛性不織布と該フェルトとにそれぞれ熱融着されている請求項１〜３のいずれかに記載の内装材。
【発明の詳細な説明】
【技術分野】
【０００１】
本発明は主として自動車の床に敷設される敷設材に使用される内装材に関するものである。
【背景技術】
【０００２】
〔発明の背景〕
例えば自動車の敷設材としては、意匠性の向上、表面の触感を柔らかくすることによる快適性の向上、室内の騒音低減等を目的としてカーペット等が使用される。
【０００３】
〔従来の技術〕
従来、カーペットによる車室内の騒音低減の手段としては、カーペット層と、該カーペット層の下に配設された通気性のない質量層と、該質量層の下に配設された異なる流れ抵抗を有する複数の弾性体層とからなる構成Ａが提供されている（特許文献１参照）。
更に表皮材層と、不織布からなる吸音層とを熱可塑性樹脂パウダーを加熱溶融することにより形成された通気性樹脂層によって接着した構成Ｂが提供されている（特許文献２参照）。
【０００４】
【特許文献１】特開昭６１−７００８５号公報
【特許文献２】特開２００２−２１９９８９号公報
【発明の開示】
【発明が解決しようとする課題】
【０００５】
構成Ａにあっては、床パネルと質量層とにより二重壁構造が形成されており、同じ質量の一重壁構造に比べると高周波数域では遮音性が向上するが、低周波数域では二重壁構造の共鳴透過により遮音性が低下する周波数が生じることが避けられない。
このような周波数域は更に質量層の質量を増大せしめるか、あるいはパネルと質量層の間の距離を増大させることによって騒音低減が必要のない周波数域に調節することが出来るが自動車の軽量化、省スペースの観点からみてこのような手段は望ましいものではない。
構成Ｂは構成Ａのように連続した質量層のような非通気層を設けないようにして上記構成Ａの問題点を解消しようとするものであり、上記表皮材層と吸音層とを接着する樹脂層を通気性にするために完全な遮音壁を形成することがなく、したがって共鳴透過周波数域での透過損失の低下を回避することが出来る。
しかしながら構成Ｂにあっては、上記通気性樹脂層を形成するために、接着面に熱可塑性樹脂パウダーを散布する工程が必要になり、そのために工程数が増えて生産合理化に反するものとなる。また熱可塑性樹脂パウダーはパウダー化のためにコスト高になる。
更にパウダーを均一な密度で精度良く散布することが困難であり、その結果、カーペットの通気性にむらが生じ、通気性の制御が難しくなる。
また通気性を制御するためには、パウダーの散布量を変える必要があるため、敷設材料の設計質量の変化を伴う。
【課題を解決するための手段】
【０００６】
本発明は、上記従来の課題を解決するための手段として、立毛不織布２と、該立毛不織布２の裏面に積層される低融点繊維含有剛性不織布３と、該低融点繊維含有剛性不織布３の裏面に接着される通気性プラスチック発泡体シート４と、該通気性プラスチック発泡体シート４の裏面に積層されるフェルト５とからなる内装材１を提供するものである。
【０００７】
該通気性プラスチック発泡体シート４は、発泡性熱可塑性プラスチックを発泡押出成形によって製造され、押出方向に沿って多数の長孔状気孔４Ａが形成されていることが望ましい。  通常、該低融点繊維含有剛性不織布３は融点２００℃以下の低融点繊維を１０〜１００質量％含有しているものが用いられる。
また通常該立毛不織布２と該低融点繊維含有剛性不織布３とは、ニードルパンチングによって結合されており、該通気性プラスチック発泡体シート４は、該低融点繊維含有剛性不織布３と該フェルト５とにそれぞれ熱融着されている。
【発明の効果】
【０００８】
〔作用〕
本発明にあっては、立毛不織布２の裏面に低融点繊維含有剛性不織布３が積層されるから、該剛性不織布３に含まれる空気のために、内装材１の吸音性を向上させることが出来る。更に該剛性不織布３は内装材１の剛性を高め成形形状安定性を向上せしめるから、剛性を付与するための通気性プラスチック発泡体シート４の厚みを薄くすることが出来る。通気性プラスチック発泡体シート４の厚みが大であると、通気性プラスチック発泡体シート４に設けた多孔が成形の際につぶれてしまうと云う不具合が生ずる。本発明では通気性プラスチック発泡体シート４の厚みを５０μｍ〜２００μｍの薄いものとすることが出来る。
更に本発明では、該剛性不織布３の裏面に通気性プラスチック発泡体シート４を接着するので、非通気な遮断層が存在せず、従来構成Ａのような二重壁構造が解消され、共鳴透過周波数域における遮音性の低下の問題がなくなり、また該通気性プラスチック発泡体シート４の開孔の径、数により通気性を調節出来るため、吸音特性を調節出来る。
該通気性プラスチック発泡体シート４を発泡性熱可塑性プラスチックの発泡押出成形によって製造すれば、得られるシート４には押出方向に沿って多数の長孔４Ａが形成されるので高度に通気性となり、シート４にパンチング加工等で孔明けする必要がなくなる。
該内装材１にあっては、該立毛不織布２の裏面に剛性不織布３を配してニードリングすることによって結合することが望ましく、上記方法にあっては、接着剤の使用は必要でなく、内装材１の通気性が全く阻害されず、内装材１の全体の通気性を５ｃｃ〜３００ｃｃ／ｃｍ2／ｓｅｃとして、自動車室内において２００〜５０００Ｈｚの周波数域の騒音に対して最適な防音対策を採ることが容易に出来る。
このように本発明では立毛不織布２と剛性不織布３を構成する繊維の絡合、および立毛不織布２と該剛性不織布３との結合をニードリングと云う一つの工程で行うことが出来るので、工程数が大巾に削減され、生産合理化が実現され、生産コストが低減される。
【０００９】
〔効果〕
本発明にあっては、内装材は剛性不織布によって良好な成形形状安定性を付与され、また通気性プラスチック発泡体は高度に通気性を有するので、二重壁構造の共鳴透過による遮音性の低下を回避することが出来、広い範囲の周波数にわたって優れた防音を発揮することが出来る。
【発明を実施するための最良の形態】
【００１０】
本発明を以下に詳細に説明する。
本発明の一実施例を図１に示す。図１に示す内装材１において、２は立毛不織布であり、該立毛不織布２の裏面には低融点繊維含有剛性不織布３が積層され、更に該剛性不織布３の裏面には通気性プラスチック発泡体シート４が接着される。そして該シート４の裏面には更にフェルト５が積層される。
以下に上記構成に使用する各要素について詳細に説明する。
【００１１】
〔立毛不織布〕
立毛不織布２としては、不織布の一面にニードリングによって立毛層を形成したもの（ニードルカーペット）、上記不織布の一面にタフティングにより立毛層を形成したもの（タフトカーペット）のいずれも使用されてよい。また立毛層としては、ループパイルからなるもの、カットパイルからなるもの等いずれでもよい。
生産性と価格の点からみて、望ましい立毛不織布２はニードルパンチカーペットである。ニードルパンチカーペットは繊維ウエブをニードリングして繊維を絡合し、更にニードリングして一面に立毛層を形成することによって製造され、タフトカーペットのように基布を使用しないので風合いが良好であり、柔軟で延伸性も良いので所望の形状に成形し易い。また製織の必要がなく、高速で生産することが出来る。
【００１２】
ニードルパンチカーペットの中でもディロアニードルパンチカーペットは本発明にとって望ましいものである。該ディロアニードルパンチカーペットにあっては、ブラシヘッド上に繊維フェルトをセットし、上からニードリングを行い、ニードリングにより下面に形成されたパイルがブラシヘッド中に突入することによってパイル倒れが防止されるので、風合いが更に良好になり感触も柔らかになり、本発明にとって特に適するものである。
【００１３】
上記立毛不織布２に使用される繊維としては、例えばポリエステル繊維、脂肪族または芳香族ポリアミド繊維、アクリル繊維、ポリエチレン繊維、ポリプロピレン繊維等のポリオレフィン繊維、ビニリデン繊維、ポリ塩化ビニル繊維、ポリウレタン繊維、ビニロン、レーヨン、キュプラ、アセテート繊維等のような有機合成繊維であり、上記繊維は２種以上混合されてもよいし、またガラス繊維、岩綿、セラミック繊維、カーボン繊維等の無機繊維、あるいはパルプ、木片等の木質繊維、木綿、竹繊維、ヤシ繊維、ケナフ繊維、麻繊維等の植物繊維の若干量が混合されてもよい。繊維太さは通常２ｄ〜３０ｄ、繊維長さは通常３１mm〜１０２mmのものが使用され、該立毛不織布２の目付け量は通常１５０〜６００ｇ／ｍ2 である。
【００１４】
〔低融点繊維含有剛性不織布〕
本発明に使用される低融点繊維含有剛性不織布（以下剛性不織布と云う）３は、内装材１の剛性を高めかつ通気性を制御する効果もあり、低融点繊維１００％あるいは低融点繊維を通常繊維に混合したニードル不織布が使用される。低融点繊維からなるニードル不織布あるいは低融点繊維を混合したニードル不織布はニードル密度を立毛不織布に使用するニードルカーペットよりも高くして繊維を強固に絡合し突き固める。該低融点繊維としては融点２００℃以下のポリエステル繊維、ポリプロピレン繊維、ポリエチレン繊維等が例示され、該ニードル不織布中該低融点繊維は１０〜１００質量％混合される。該剛性不織布３の剛性は、曲げ強さが０．５Ｎ／５０ｍｍ〜１．５Ｎ／５０ｍｍになるように設定し、目付け量を１００ｇ／ｍ2 〜６００ｇ／ｍ2 、密度を６０ｋｇ／ｍ3 〜２００ｋｇ／ｍ3 、厚みを４．０ｍｍ〜６．０ｍｍにすることが望ましい。また通気性は、音響的観点から５０ｃｃ／ｃｍ2／ｓｅｃ以上とすることが望ましい。
【００１５】
〔通気性プラスチック発泡体シート〕
本発明に使用される通気性プラスチック発泡体シート４としては、主としてポリプロピレン、ポリエチレン、低融点ポリエステル、低融点ポリアミド等の融点が２００℃以下の熱接着可能な低融点樹脂シートがある。該シートは例えばＴダイ押出し成形法および／またはカレンダー法あるいはインフレーション法によって製造され、通常厚さは５０μｍ〜３００μｍで単位面積当り質量５０ｇ／ｍ2 〜３００ｇ／ｍ2 のものが使用される。
該通気性プラスチック発泡体シート４には例えばニードリングやパンチングによって多孔が設けられるが、該開孔の径は０．０１ｍｍ〜３．５ｍｍ、望ましくは０．０１ｍｍ〜３ｍｍ、より望ましくは０．０１ｍｍ〜２．５ｍｍに設定し、また孔の数は１ｃｍ2あたり３．０個以上、より望ましくは５．０個以上に設定する。この開孔は音響的な観点から該通気性プラスチック発泡体シート４を使用して製造される内装材１の通気性が５〜４０ｃｃ／ｃｍ2／ｓｅｃになるようにする。
望ましい通気性プラスチック発泡体シート４の製造方法としては、発泡剤を混合した発泡性熱可塑性プラスチックを、該発泡剤の分解温度以上でかつ該熱可塑性プラスチックの融点以上の温度でＴダイから押出してシートを成形する方法がある。このような方法では図２に示すように多数の長孔状気孔４Ａが押出方向に沿って多数形成されており、高度な通気性を有し、またニードリングやパンチングの必要はない。
前記したように本発明では剛性不織布３によって内装材１の剛性を補強するから、該通気性プラスチック発泡体シート４の厚みは５０μｍ〜２００μｍと云う薄いものに設定出来、このような薄いシート４にあっては、成形の際のシートの厚み方向の縮小によって気孔がつぶれることが殆んどなく、好ましい通気性が維持される。
【００１６】
〔フェルト〕
本発明に使用されるフェルト５は、内装材１にクッション性、断熱性、吸音性を付与するものであって、合成樹脂をバインダーとして使用したレジンフェルトやニードルパンチングによって繊維を絡合したニードルパンチンフェルト等が使用され、該フェルト５の目付け量は通常３００ｇ／ｍ2 〜２０００ｇ／ｍ2 、密度は７０ｋｇ／ｍ3 以下とされる。  
【００１７】
〔内装材の製造〕
本発明の内装材１を連続的に製造するには、図３に示すように立毛不織布２のロール７から立毛不織布２を引出し、ガイドローラー８を介して矢印方向に進行するベルトコンベア６上に裏面を上にして導入し、更に剛性不織布３のロール９から剛性不織布３を引出してガイドローラー１０を介して該立毛不織布２の上側（裏面）に重ね、この状態でニードリング装置１１に導入してニードリングを行い。該立毛不織布２の裏面に該剛性不織布３を結合する。
【００１８】
その後該剛性不織布３の上面（裏面）にＴダイ１２から発泡性熱可塑性プラスチックを溶融しかつ発泡せしめてシート状に押出し、通気性プラスチック発泡体シート４を形成する。
【００１９】
更に該通気性プラスチック発泡体シート４が軟化状態を維持しているうちに、ロール１３からフェルト５を引出し、圧着ローラー１４によって該プラスチック発泡体シート４の裏面に圧着する。このようにして製造された内装材１の原反１Ａは、カッター１５によって所定の寸法にカットされ、所望なれば所定形状に成形される。成形は該原反１Ａを加熱して剛性不織布３の低融点繊維と、通気性プラスチック発泡体シート４とを軟化せしめ、プレス成形を行う方法を採るのが一般的である。
【００２０】
上記方法において、立毛不織布２の代わりに立毛不織布２を形成するためのフリースＡを使用し、あるいは剛性不織布３の代わりに剛性不織布３を形成するためのフリースＢを使用し、ニードルパンチングによってフリースＡの繊維を絡合すると共に立毛し、あるいはフリースＢを絡合して剛性不織布３を形成し、同時に該立毛不織布２と該剛性不織布３を結合してもよい。
【００２１】
また上記方法において、原反１Ａは直ちにカットすることなくロールに巻き取って保管あるいは輸送してもよい。
【００２２】
〔実施例〕
以下に本発明の実施例を示す。
図１に示す内装材１を下記の材料を用いて製造する。
(1) 立毛不織布２
ポリエステル繊維ディロアニードルパンチカーペット：目付け量２５０ｇ／ｍ2 
(2) 剛性不織布３
融点１５０℃の低融点ポリエステル繊維と、融点２７０℃の高融点ポリエステル        繊維との６：３質量比混合物をニードルパンチングによって絡合し、更に２００        ℃、５分間の熱処理を行ったもの。目付け量６００ｇ／ｍ2 、厚み５ｍｍ、密度        １５０ｋｇ／ｍ3 、曲げ強さ０．８Ｎ／５０ｍｍ。
(3) 通気性プラスチック発泡体シート４
発泡性ポリエチレンをＴダイから押出し発泡成形した。目付け量１００ｇ／ｍ2         、厚み１１０μｍ、気孔数平均３００個／ｍ2 。
(4) フェルト５
反毛繊維のニードルパンチフェルト、目付け量１０００ｇ／ｍ2 、厚み２０ｍｍ        、密度５０ｋｇ／ｍ3 。
【００２３】
上記構成において、立毛不織布２と剛性不織布３とはニードルパンチングによって結合し、剛性不織布３と通気性プラスチック発泡体シート４とフェルト５との接着は、熱接着によって行った。
【産業上の利用可能性】
【００２４】
本発明の内装材は、広い範囲の周波数にわたって優れた防音遮音効果を有し、自動車用敷設材料として極めて有用である。
【図面の簡単な説明】
【００２５】
【図１】本発明の一実施例を示す側断面図
【図２】通気性プラスチック発泡体シートの平面図
【図３】内装材製造装置システム説明図
【符号の説明】
【００２６】
１            内装材
２            立毛不織布
３            剛性不織布
４            通気性プラスチック発泡体シート
４Ａ          長孔
【図１】
2007008082.tif 000003
【図２】
2007008082.tif 000004
【図３】
2007008082.tif 000005